FR 2765885 A1 19990115 FR 9708899 A 19970711 L'invention concerne des vernis, en particulier des vernis de protection de surfaces en bois. II est connu de protéger les surfaces en bois que ce soit à l'intérieur des bâtiments comme à l'extérieur en leur appliquant un feuil de vernis destiné à réaliser un film protecteur à la surface du bois, ledit film comprenant éventuellement des composants destinés à protéger le bois des rayons ultra-violets, des insectes et/ou champignons. II existe actuellement dans le grand public deux grandes familles de vernis qui se différencient par la nature du véhicule utilisé. La première famille comprend les vernis à huile dont le véhicule est un solvant organique volatil, notamment un hydrocarbure aliphatique, les représentants types étant les vernis oléoglycérophtaliques. La seconde famille comprend les vernis à l'eau dont le véhicule est l'eau qui sont constitués d'émulsions aqueuses de résines polymères, notamment de résines acryliques. Les vernis, qu'ils soient à base d'un véhicule aqueux ou organique produisent tous une modification de la couleur du bois sur lequel ils sont appliqués, cet effet de "réchauffage du bois" du à l'action mouillante importante de la résine se traduisant par un jaunissement qui s'accentue en fonction du temps. Dans certains cas, ce jaunissement peut être un effet souhaité. Dans d'autres cas cependant, la modification de la couleur du bois est indésirable, le consommateur souhaitant que le traitement protecteur modifie le moins possible la teinte et l'aspect initial du bois, en particulier dans le cas des bois clairs. Le problème du jaunissement de la teinte du bois, lorsqu'on applique un vernis, se pose quelle que soit la nature du vernis employé, mais est plus prononcé pour les vernis de type oléoglycérophtalique. La présente invention propose de remédier à cet inconvénient en fournissant une composition de vernis qui, appliquée sur une surface en bois, ne modifie pas de manière sensible la teinte originale du bois, en particulier dans le cas des bois clairs, et n'entraîne pas d'effet de jaunissement même après une période prolongée suivant son application. L'invention a pour objet une composition de vernis protecteur pour surface en bois, caractérisée en ce qu'elle comprend au moins un liant filmogène, un véhicule pour ledit liant et, au moins un agent opacifiant diffusant totalement la lumière visible, présent en une quantité allant de 0,1 à 5 % en poids, par rapport au poids total de ladite composition, de sorte que ladite composition fournit après séchage un feuil sensiblement incolore ne modifiant sensiblement pas la teinte du subjectile sur lequel elle est appliquée. Par agent opacifiant diffusant en totalité la lumière visible, on entend un composant diffractant les rayons lumineux visibles de sorte à restituer en totalité la lumière incidente. Le composant opacifiant est un pigment blanc. Le pigment blanc peut être un pigment blanc minéral. Tous les pigments minéraux blancs peuvent convenir. On peut citer les pigments à base d'oxyde de titane, notamment l'oxyde de titane, TiO2 BaSO4, le lithopone ou l'oxyde de zinc. Le pigment blanc peut également être un polymère organique opaque permettant d'introduire de l'air dans un film sous forme de petits volumes distincts les uns des autres, après application et séchage de ladite composition. Des polymères de ce type sont bien connus de l'homme du métier et sont habituellement utilisés dans les peintures blanches en remplacement partiei ou total des pigments blancs pour des raisons économiques. Ils sont constitués de particules vésiculeuses multi-cellulaires. Ils se présentent généralement sous forme de polymère en émulsion, dur, non filmogène, dont la cavité contient de l'eau encapsulée. Quand les billes de polymère opaque sèchent dans le film de peinture, I'eau s'évapore de façon irréversible et est remplacée par de l'air. Une fois le film sec, I'eau ne peut plus pénétrer dans la cavité du polymère opaque. Durant le séchage, la coquille de polymère conserve sa forme et assure ainsi la stabilité du volume d'air introduit. La nature chimique du polymère est indifférente. Tous les polymères susceptibles de former des particules vésiculeuses dont la cavité renferme de l'eau, conviennent. Une résine de ce type est une résine commercialisée sous la marque Opaque, par la société Rohm and Haas. On peut citer en particulier les résines sous forme d'émulsions aqueuses de billes de polystyrène creuses. Les billes de résine présentent avantageusement une distribution homogène de taille de particules, les tailles minimales et maximales des particules étant respectivement de 0,1 à 10 pm, de préférence 0,4 et 10 pm. La composition de vernis selon l'invention peut comprendre l'un ou l'autre des pigments minéraux ou organiques ci-dessus décrits ou un mélange des deux. Avantageusement, on utilise une composition comprenant uniquement un pigment sous forme de billes creuses tel que décrit ci-dessus. La teneur en agent opacifiant est plus généralement comprise entre 0,1 et 2 % en poids, de préférence environ 1 % en poids, lorsque l'agent opacifiant est un oxyde minéral, notamment l'oxyde de titane et entre 0,5 et 5 % en poids, notamment 1 et 3 % en poids, de préférence environ 1,5 % en poids, lorsque l'agent opacifiant est une émulsion aqueuse de billes de résine organique, de préférence une émulsion aqueuse de billes de polymère opaque. Les agents opacifiants selon l'invention sont traditionnellement utilisés dans les peintures blanches, pour leur effet opacifiant. Pour obtenir la couleur blanche recherchée, ils sont toutefois utilisés en des teneurs substantiellement plus élevées que celles de l'invention. II était donc inattendu qu'en ajoutant dans une composition de vernis qui par définition, doit être transparente, une petite quantité d'un agent opacifiant, ou obtienne un vernis qui non seulement reste transparent une fois appliqué sur une surface en bois, mais en plus permet d'obtenir une teinte sensiblement identique à la teinte originale du bois. La quantité d'agent opacifiant que l'on introduit dans la composition de vernis selon l'invention est fonction de la clarté de la teinte de bois sur lequel celle-ci est destinée à être appliquée. La teneur en agent opacifiant sera donc comprise dans la limite inférieure de la plage mentionnée pour les bois très clairs de type pin, sapin et épicéa et dans la limite supérieure pour des bois plus foncés de type chêne ou châtaignier. Avantageusement, la composition de vernis selon l'invention comprend également un composé absorbant les rayons ultra-violets. On peut citer à cet effet la benzophénone ou le benzotriazole. La quantité d'agent absorbeur d'ultra-violets ajoutée dans la composition est généralement comprise entre 0,2 et 5 % en poids par rapport au poids sec de la composition de vernis. Lorsque celle-ci est destinée à être appliquée sur une surface en bois se trouvant à l'intérieur d'un bâtiment, la quantité sera située dans la zone inférieure de la plage mentionnée ci-dessus et sera avantageusement d'environ 1 %, par rapport au poids sec, alors que lorsque la composition de vernis est destinée à être appliquée sur une surface en bois se trouvant à I'extérieur donc soumise aux contraintes climatiques et notamment à un rayonnement ultra-violet plus intense, on utilisera avantageusement une quantité d'absorbeur de rayons ultra-violets se situant dans la zone supérieure de la plage mentionnée ci-dessus. La composition selon l'invention peut être sous la forme aussi bien d'une solution dans l'huile qu'une émulsion aqueuse. Dans un premier mode de réalisation de l'invention, la composition du vernis est sous forme d'un vernis à huile et comprend en pourcentage en poids par rapport au poids total: - 24 à 55 % de liant, notamment une résine glycérophtalique (ou alkyde); - 39 à 75 % d'un véhicule organique; - 0,1 à 5 % d'un composant opacifiant tel que défini ci-dessus - 0 à 10 % d'additifs pour vernis, notamment d'agents absorbant les rayons ultraviolets, siccatifs, anti-oxydants, agents anti-mousse, fongicides, insecticides, épaississants et/ou gélifiants. La résine glycérophtalique (ou alkyde) peut être remplacée par toute résine convenable du type de celles employées en tant que liant dans les vernis à véhicule organique classiques, par exemple une résine alkyde modifiée de type alkyde uréthanne. Le véhicule organique est tout type de véhicule organique habituellement employé. On peut citer les hydrocarbures terpéniques, par exemple l'essence de térébenthine, les hydrocarbures aliphatiques, par exemple les "white-spirit", le cyclohexane, les hydrocarbures chlorés, les alcools, par exemple 'méthanol, I'isopropanol et l'alcool benzylique, les glycols, par exemple le monoéthylèneglycol, le diéthylèneglycol, les cétones, par exemple la cyclohexanone, la méthylisobutylcétone, les esters, par exemple l'acétate d'éthyle et l'acétate de butyle, ces véhicules étant utilisés seuls ou en mélange. Le choix du véhicule dépend essentiellement de la nature du liant. Ainsi, pour les vernis glycérophtaliques, on utilise avantageusement les hydrocarbures aliphatiques. Dans un second mode de réalisation de l'invention, le vernis est un vernis à l'eau, le liant étant constitué de tout type de résine utilisée dans les vernis aqueux sous forme d'émulsions aqueuses. On peut citer les homopolymères, notamment le polyacrylate, par exemple le polyacrylate de méthyle, le polyméthacrylate, par exemple le polyméthacrylate de méthyle, I'acide polyacrylique, le polyacrylonitrile, les résines polyuréthanes, les résines polyvinyliques, les résines polyesters, les résines polyamides, les résines polystyréniques, telles que le polychlorure de vinyle, I'acétate de polyvinyle, les acétals polyvinyliques, le polystyrène, les polyacrylates et polyméthacrylates et les copolymères, notamment l'acétate de vinyle/chlorure de vinyle, chlorure de vinylidène/acrylonitrile, styrène/butadiène et leurs dérivés et styrène/acrylique. Lorsque le vernis est un vernis à l'eau, la composition comprend en outre avantageusement de 0,1 à 5 % de solvant organique agissant comme agent de coalescence. On utilisera un solvant organique, par exemple un éther de propylèneglycol. Une composition de vernis à l'eau préférée selon l'invention comprend en pourcentage en poids par rapport au poids total -40à65%d'unliant; - 0,1 à 5 % de l'agent opacifiant décrit précédemment - 0 à 15 % d'additifs divers - 0 à 5 % d'un agent de coalescence; - 20 à 40 % d'eau déminéralisée. Lorsque l'agent opacifiant comprend un pigment minéral, notamment l'oxyde de titane, on ajoute à la composition de vernis un émulsifiant pour ledit pigment minéral. De tels émulsifiants sont connus de l'homme du métier et sont par exemple un polyacrylate de sodium ou d'ammonium. Les additifs employés dans les compositions de l'invention comprennent notamment des siccatifs, des agents anti-oxydants ou anti-peau, des agents anti-mousse, des fongicides, insecticides, bactéricides, épaississants et/ou gélifiants. Les siccatifs sont ceux couramment employés notamment les acides organiques de cobalt, zinc, zirconium, césium et aluminium, seuls ou en mélange. On peut citer en particulier le naphténate de cobalt seul ou en mélange avec le naphténate de zirconium et/ou le naphténate de zinc. Comme agents anti-peaux, on peut citer les phénols, en particulier les alkylphénols, par exemple le méthoxyphénol et les oximes, notamment la butyriloxime, la méthyl-éthyl-cétoxime et la cyclohexanoneoxime, les oximes étant préférées. Les agents anti-mousse sont avantageusement des silicones ou des huiles minérales. En tant que fongicide, on peut citer le 8-quinolinate de cuivre, les azoles, notamment un triazole, de préférence l'azaconazole, le propiconazole ou le tebuconazole, les carbamates, notamment l'I.P.B.C (3iodopropynylbutylcarbamate), et les phénylsulfamides, notamment le tolylfluanide et le dichlofluanide. Comme épaississant, on utilise avantageusement des polyuréthanes ou des acryliques, seuls ou en mélange. Comme agent bactéricide de conservation en pot, on utilise avantageusement des dérivés d'isothiazolinones. Comme gélifiant, on utilise généralement une bentone. Les compositions selon l'invention sont préparées en mélangeant les ingrédients par tout type de technique de mélange liquide-liquide appropriée. Une composition de vernis préférée selon l'invention comprend en pourcentage en poids par rapport au poids total de la composition: - 50 à 60 % d'un liant composé d'une émulsion aqueuse d'un polyacrylate ou polyméthacrylate; - 1 à 2 % d'une résine polystyrène sous forme de billes creuses dont la granulométrie est comprise entre 0,1 et 10 pm, de préférence 0,4 pm et 10 pm; - 0,1 à 3 % d'agent de matage; - 0,1 à 2 % d'agent anti-ultraviolet; - 0,1 à 2 % d'agent antimousse; - 0,1 à 0,3 % d'agent bactéricide; - 0,1 à 3 % d'un épaississant; - 0,5 à 2 % d'un retardateur de séchage; - 2 à 8 % d'un gélifiant; - 0,5 à 5 % d'un agent de filmification; - 20 à 40 % d'eau déminéralisée. L'invention a également pour objet un procédé pour recouvrir une surface en bois d'un vernis protecteur ne modifiant sensiblement pas la teinte du bois, caractérisé en ce que l'on ajoute dans la composition de vernis de 0,1 à 5 % en poids par rapport au poids total de ladite composition d'un composant opacifiant diffusant en totalité la lumière visible. La composition de vernis selon l'invention peut être appliquée sur tout bois. Elle est particulièrement avantageuse lorsqu'elle doit être appliquée sur des bois clairs pour lesquels on souhaite conserver autant que possible la teinte originale du bois brut. On peut citer notamment les bois suivants : sapin, pin, hêtre, épicéa, bouleau, peuplier, frêne, charme, chêne, châtaignier. Elle est destinée à recouvrir aussi bien les surfaces en bois se trouvant à l'intérieur des bâtiments, notamment les lambris et parquets que celles se trouvant en extérieur. Pour les surfaces en bois intérieures, on utilise avantageusement une composition de vernis à l'eau alors que pour les surfaces extérieures, il est souhaitable d'utiliser une composition de vernis à l'huile. L'invention a également plus généralement pour objet l'utilisation dans un vernis de protection pour surface en bois d'un agent opacifiant, diffusant en totalité la lumière visible, présent en une quantité allant de 0,1 à 5 % en poids, par rapport au poids total de ladite composition, de sorte que ladite composition fournit après séchage un feuil sensiblement incolore ne modifiant sensiblement pas la teinte du subjectile sur lequel elle est appliquée. On donnera ci-après un exemple d'une composition de vernis selon l'invention et les résultats obtenus avec cette composition comparés à ceux obtenus avec des vernis du commerce. EXEMPLE On prépare un vernis à l'eau en mélangeant les ingrédients suivants. Les quantités sont indiquées en pourcentage en poids par rapport au poids total: Nom commercial des constituants Pourcentage # Ropaque OP 62 LO (Rohm et 1,5 Haas(1) # Mowilith LDM 7965 53,4 Hoechst (2 > Monopropylèneglycol 1,5 # Texanol (Eastman Kodak)(4) 1,2 Eau déminéralisée 31,8 # Coatex BR100 SEPC (SEPC)(5) 0,4 # Gel Bentone EW à 3 % (6) 6 # CROSFIELD HP 240(7) 2 Ammoniaque 22eB 0,1 # COATEX THIXOL 53L(8) 0,5 #TEGO 805(9) 0,6 # Tinuvin 1130 clou I XMERGAL K9N (HOECHST) (11) 0,1 (1) polymère opaque: émulsion de billes creuses de polymère opaque. (2) liant acrylique en émulsion: dispersion copolymère d'esters acryliques. (3) solvant retardateur de séchage:1,2 propane diol. (4) solvant de coalescence monoisobutyrate de 2,2,4-triméthyl 1,3 pentanediol. (5) épaississants polyuréthane: polyurethanne hydrosoluble dans un mélange eau/2-butoxy-éthanol. (6) épaississant type bentone: argile modifiée à base de smectite. (7) silice de matage: silice précipitée enrobée de cire de paraffine. (8) épaississant acrylique: copolymère acrylique en dispersion aqueuse. (9) antimousse: émulsion de polysiloxanes modifiés organiques. (10) absorbeur ultraviolet: classe des hydroxy phényl benzotriazole. (11) agent bactéricide: émulsion à base de dérivés d'isothiazolinone. Cette composition a été appliquée sur une planche d'épicéa et laissée à sécher. L'écart de couleur AF obtenu par rapport à la planche non recouverte a été mesuré. On a également mesuré les écarts de couleur obtenus avec la même planche recouverte d'un vernis à l'huile (Vernis Incolore V33 du commerce) et un vernis à l'eau (Vernis Incolore Haute Décoration V33 du commerce). L'écart de couleur a été mesuré soit dans l'espace CIELAB soit dans l'espace C.M.C. En effet, chaque point de couleur peut être repéré soit par ses coordonnées rectangulaires L*, a*, b* soit par ses coordonnées cylindriques L*, C*, H* où: L* représente la clarté, a* représente la composante chromatique Vert-Rouge, b* représente la composante chromatique Jaune-Bleu et L* représente la clarté, C* représente la chroma (saturation), H* représente l'angle de teinte. Dans l'espace CIELAB, la formule permettant de mesurer l'écart de couleur est la suivante: dans laquelle dE est l'écart total de couleur AL*, I'écart de clarté Sa*, I'écart de couleur dans le Rouge-Vert Ab*, I'écart de couleur dans le Jaune-Bleu Dans l'espace C.M.C., certaines coordonnées subissent une AL* AC* modification mathématique, en particulier AL* devient SL ' AC* devient SC #H* AH* devient SH et la formule d'écart colorimétrique devient (les coordonnées a et b restent inchangées). On peut noter que les coordonnées cylindriques subissent aussi des modifications mathématiques dans l'espace C.M.C. Les écarts sur L*, C*, H* étant respectivement AL*, AC* et AH* dans l'espace CIELAB, ils deviennent #L, #C et #H dans l'espace C.M.C. SL SC SH Mais ces écarts (hormis #L) n'interviennent pas dans le calcul SL de l'écart colorimétrique AE total. Les résultats sont rapportés respectivement dans les tableaux I à III ci-après: TABLEAU I Ecarts de couleur mesurés sur une planche d'épicéa recouverte de la composition de l'exemple 1 par rapport à une planche de bois non recouvert Nbre de AE AL*iSL ta* Ab* AC*/SC AH*/SH mesures 1 1,89 -1,38 1,08 0,74 0,60 -1,14 1 2 1,90 -1,31 1,23 1,03 0,88 -1,05 3 1,64 -1,36 0,74 0,85 0,58 -0,73 1 1,71 -1,24 0,94 0,98 0,74 -0,93 2 2 1,75 -1,17 1,13 1,23 0,98 -0,85 3 1,54 -1,21 0,64 1,12 0,74 -0,59 1 1,68 -1,21 0,92 0,99 0,75 -0,91 3 2 1,72 -1,14 1,12 1,24 0,98 -0,83 3 3 1,51 -1,18 0,63 1,14 0,75 -0,57 l 1,89 -1,30 1,04 1,25 0,93 -1,01 4 2 1,94 -1,23 1,30 1,53 1,19 -0,92 3 1,70 -1,28 0,71 1,43 0,94 -0,63 1 2,90 -2,11 1,62 1,52 1,18 -1,61 5 2 2,93 -2,00 1,90 1,96 1,58 -1,44 ~ 3 2,58 -2,07 1,11 1,74 1,16 -1,02 TABLEAU II Ecarts de couleur mesurés sur une planche d'épicéa recouverte de la composition de Vernis glycérophtalique V33 par rapport à une planche de bois brut Nbre de AE AL*/SL Aa* Ab* AC*/SC AH*/S H mesures l 6,35 -1,91 1,81 9,17 6,03 -0,52 1 2 6,46 -1,66 3,23 9,60 6,25 -0,15 3 6,65 -1,76 1,22 10,40 6,40 -0,28 1 6,35 -1,79 1,60 9,29 6,09 -0,32 2 2 6,44 -1,55 3,07 9,66 6,25 -0,33 3 6,69 -1,64 1,08 10,54 6,48 -0,14 1 6,32 -1,72 1,51 9,29 6,08 -0,23 3 2 6,40 -1,48 2,99 9,64 6,22 -0,41 3 6,67 -1,58 1,02 10,54 6,48 -0,09 1 6,31 -1,83 1,70 9,17 6,02 -0,43 4 2 6,41 -1,59 3,15 9,56 6,20 -0,22 3 6,62 -1,69 1,15 10,40 6,40 -0,22 1 6,51 -1,83 1,65 9,53 6,24 -0,33 5 2 6,60 -1,58 3,16 9,90 6,40 -0,33 3 6,86 -1,68 1,11 10,81 6,65 -0,15 TABLEAU III Ecarts de couleur mesurés sur une planche d'épicéa recouverte de la composition de Vernis Incolore Haute Décoration V33 par rapport à une planche de bois brut Nbre de AE AL*/SL Sa* Ab* AC*iSC SH*/SH mesures 1 4,80 -1,35 0,52 6,88 4,60 0,37 1 2 4,82 -1,19 1,72 7,05 4,61 0,75 3 5,08 -1,25 0,28 7,77 4,91 0,33 1 4,91 -1,35 0,47 7,04 4,70 0,43 2 2 4,92 -1,19 1,70 7,21 4,70 0,83 3 5,19 -1,25 0,24 7,96 5,03 0,38 1 5,13 -1,55 0,86 7,28 4,89 0,07 3 2 5,19 -1,37 2,11 7,54 4,98 0,52 3 5,40 -1,44 0,51 8,22 5,21 0,15 1 6,02 -1,56 1,34 8,61 5,81 -0,23 4 2 6,15 -1,34 2,71 9,00 5,98 -0,40 3 6,34 -1,42 0,85 9,74 6,17 -0,05 1 5,58 -1,40 1,06 8,03 5,40 -0,03 5 2 5,67 -1,20 2,36 8,34 5,52 -0,53 3 5,89 -1,27 0,66 9,07 5,75 -0,07 Grande ouverture/spectre Incl. 1) Du5/1 0 deg (illuminant lumière du jour) 2) A/ 10 deg (lumière artificielle type incandescence) 3) CWF/10 deg (lumière artificielle fluorescente) On voit clairement que l'écart de couleur est nettement moins prononcé pour le bois recouvert d'un vernis selon l'invention par rapport aux vernis de type connu, I'écart de couleur étant en particulier nettement réduit dans le Jaune-Bleu. REVENDICATIONS 1. Composition de vernis protecteur pour surfaces en bois, comprenant au moins un liant filmogène et un véhicule pour ledit liant, caractérisée en ce qu'elle comprend en outre au moins un agent opacifiant diffusant en totalité la lumière visible, présent en une quantité allant de 0,1 à 5% en poids, par rapport au poids total de ladite composition, de sorte que ladite composition fournit après séchage un feuil sensiblement incolore ne modifiant sensiblement pas la teinte du subjectile sur lequel elle est appliquée. 2. Composition de vernis protecteur pour surfaces en bois selon la revendication 1, caractérisée en ce que l'agent opacifiant est un pigment minéral blanc. 3. Composition de vernis protecteur pour surfaces en bois selon la revendication 1 ou 2, caractérisée en ce qu'elle comprend de 0,1 % à 2 %, de préférence environ 1 % en poids de pigment minéral, notamment d'oxyde de titane, d'oxyde de zinc ou de lithopone, seuls ou en mélange. 4. Composition de vernis protecteur pour surfaces en bois selon la revendication 1, caractérisée en ce que l'agent opacifiant est un polymère organique opaque permettant d'introduire de l'air dans le film de vernis après application et séchage de ladite composition de vernis. 5. Composition de vernis protecteur pour surfaces en bois selon la revendication 4, caractérisée en ce qu'elle comprend de 0,5 à 5 % en poids, notamment de 1 à 3 % en poids, de préférence environ 1,5 % en poids d'un polymère sous forme de vésicules dont la cavité contient de l'eau encapsulée. 6. Composition de vernis protecteur pour surfaces en bois selon la revendication 1, caractérisée en ce qu'elle contient un pigment minéral blanc et un polymère organique opaque permettant d'introduire de l'air dans le film de vernis après application et séchage de ladite composition de vernis. 7. Composition de vernis protecteur pour surfaces en bois selon l'une des revendications précédentes, caractérisée en ce qu'elle contient en outre un absorbeur de rayons d'ultra-violets. 8. Composition de vernis protecteur pour surfaces en bois selon l'une des revendications précédentes, caractérisée en ce qu'elle est sous la forme d'une solution dans une huile. 9. Composition de vernis protecteur pour surfaces en bois, caractérisée en ce qu'elle est sous la forme d'une émulsion aqueuse. 10. Composition de vernis protecteur pour surfaces en bois selon la revendication 1, caractérisée en ce qu'elle comprend en pourcentage en poids par rapport au poids total de la composition: - 25 à 55 % de liant, notamment une résine glycérophtalique; - 39 à 75 % d'un véhicule organique; - 0,1 à 5 % d'un composant opacifiant tel que défini à la revendication 2 ou la revendication 3; - 0 à 5 % d'additifs pour vernis, notamment d'agents absorbants les rayons ultraviolets, siccatifs, anti-oxydants, agents anti-mousse, fongicides, insecticides, épaississants et/ou gélifiants. 11. Composition de vernis protecteur pour surfaces en bois selon la revendication 1, caractérisée en ce qu'elle comprend en pourcentage en poids par rapport au poids total de la composition: - 40 à 65 % de liant sous forme d'une émulsion aqueuse d'une résine polymère; - 0,1 à 5 % d'un composant opacifiant tel que défini à la revendication 2 ou la revendication 3; - 0 à 5 % d'un agent de coalescence; - 0 à 15 % d'additifs pour vernis, notamment d'agents absorbants de rayons ultraviolets, siccatifs, anti-oxydants, agents anti-mousse, fongicides, insecticides, épaississants et/ou gélifiants; - 20 à 40 % d'eau déminéralisée. 12. Composition de vernis protecteur pour surfaces en bois selon la revendication 11, caractérisée en ce qu'elle comprend en pourcentage en poids par rapport au poids total de la composition: - 50 à 60 % d'un liant composé d'une émulsion aqueuse d'un polyacrylate ou polyméthacrylate; - 1 à 2 % d'une résine polystyrène sous forme de billes creuses dont la granulométrie est comprise entre 0,1 à 10 pm, de préférence 0,4 pm et 10 pm; - 0,1 à 3 % d'agent de matage; - 0,1 à 2 % d'agent anti-ultraviolet; - 0,1 à 2 % d'agent antimousse; - 0,1 à 0,3 % d'agent bactéricide; - 0,1 à 3 % d'un épaississant; - 0,5 à 2 % d'un retardateur de séchage; - 2 à 8 % d'un gélifiant; - 0,5 à 5 % d'un agent de filmification; - 20 à 40 % d'eau déminéralisée. 13. Procédé pour recouvrir une surface en bois d'un vernis protecteur ne modifiant sensiblement pas la teinte du bois, caractérisé en ce que l'on ajoute dans la composition de vernis de 0,1 à 5 % en poids par rapport au poids total de ladite composition d'un composant opacifiant diffusant en totalité la lumière visible. 14. Utilisation dans un vernis de protection pour surface en bois d'un agent opacifiant diffusant en totalité la lumière visible, présent en une quantité allant de 0,1 à 5 %, par rapport au poids total de ladite composition, de sorte que ladite composition fournit après séchage un feuil sensiblement incolore ne modifiant sensiblement pas la teinte du subjectile sur lequel elle est appliquée.